(57)【要約】【課題】高い伸縮性を有し、しかも嵩高性、風合い、通気性に優れる、複合撚糸を提供する。【解決手段】太番手の紡績糸Ａと細番手の紡績糸Ｂで構成され、以下の条件を全て満足する複合撚糸。１）紡績糸Ａ及び紡績糸Ｂが同一の撚り方向を有すること、２）複合撚糸の撚り方向が紡績糸Ａ及び紡績糸Ｂの撚り方向と反対方向に加撚されてなること、３）複合撚糸の撚数が、紡績糸Ａの撚数に対して１．０〜２．０倍であること。【選択図】なし【特許請求の範囲】
【請求項１】
太番手の紡績糸Ａと細番手の紡績糸Ｂで構成され、以下の条件を全て満足する複合撚糸。
１）紡績糸Ａ及び紡績糸Ｂが同一の撚り方向を有すること、
２）複合撚糸の撚り方向が紡績糸Ａ及び紡績糸Ｂの撚り方向と反対方向に加撚されてなること、
３）複合撚糸の撚数が、紡績糸Ａの撚数に対して１．０〜２．０倍であること。
【請求項２】
前記複合撚糸の撚数が、前記紡績糸Ｂの撚数に対して１．０倍以下であることを特徴とする、請求項１に記載の複合撚糸。
【請求項３】
前記紡績糸Ａ及び前記紡績糸Ｂが、綿からなる紡績糸であることを特徴とする請求項１又は請求項２に記載の複合撚糸。
【請求項４】
前記紡績糸Ａと前記紡績糸Ｂの番手の比（紡績糸Ｂの番手／紡績糸Ａの番手）が３〜２０であることを特徴とする、請求項１〜請求項３のいずれか一項に記載の複合撚糸。
【請求項５】
前記紡績糸Ａが６〜２０番手であり、前記紡績糸Ｂが６０〜１２０番手であることを特徴とする、請求項１〜請求項４のいずれか一項に記載の複合撚糸。
【請求項６】
請求項１〜請求項５のいずれか一項に記載の複合撚糸を少なくとも一部に用いた、織編物。
【発明の詳細な説明】
【技術分野】
【０００１】
本発明は、複合撚糸に関する。
【背景技術】
【０００２】
綿繊維は吸湿性に富み、保温性、耐洗濯性の大きいことから直接肌に触れる肌着、タオル地、シーツ地等に多用されている。既知の文献によれば、綿糸の種類別撚係数（撚係数とは、糸の太さと撚数の関係を示す定数であって、撚係数＝糸の１インチ当たりの撚数÷英式綿番手の平方根、で示される。）は、高級メリヤス原糸の２以下を最低域として、普通メリヤス糸２．５〜３．５、甘撚緯糸３．２５、普通緯糸３．５、甘撚経糸３．７５、普通経糸４．０、普通強撚糸４．５、チリメン用原糸５以上、と順次上昇する範囲となっている。また、紡績糸を用いた織編物では、織編物に伸縮性を付与するために、紡績糸とポリウレタン弾性糸を組み合わせた複合糸が広く用いられている。代表的なものとしては、ポリウレタン弾性糸からなる芯糸の周りを紡績用綿で被覆して撚りを与えたコアスパンヤーン、ポリウレタン弾性糸からなる芯糸の周りに紡績糸を単層又は複層に巻き付けたシングルカバードヤーンやダブルカバードヤーン、２本以上の紡績糸とポリウレタン弾性糸を撚り合わせたプライヤーンがあり、これらの複合糸を用いて伸縮性の織編物を作製することが一般に行われている。
【０００３】
例えば、特許文献１では、綿繊維１００％からなる双糸であって、撚係数３．０〜４．０の太番手糸と撚係数３．０〜４．０の細番手糸を引き揃え、単糸撚方向の反対方向に加撚してなり、前記双糸の撚係数を２．０〜３．５となした双糸が開示されており、前記双糸をパイル糸としたタオル地であれば、心地よい肌触りと腰、はりを兼ね備えたタオル地が得られることが紹介されている。
【先行技術文献】
【特許文献】
【０００４】
【特許文献１】特開平８−１３２８３号公報
【発明の概要】
【発明が解決しようとする課題】
【０００５】
しかし、特許文献１では、番手の異なる単糸の撚方向の反対方向に加撚し極甘撚糸にすることから良好な風合いを備えることができるが、腰、はりが出ることによって伸縮性、嵩高性が低下し、また通気性に優れる織編物を作製することが困難であった。
【０００６】
本発明は、上記のような問題に鑑み、織編物にした場合、高い伸縮性を有しながら、良好な風合いを有し、且つ嵩高性及び通気性に優れた複合撚糸を提供することを目的とする。
【課題を解決するための手段】
【０００７】
本発明者等は、上記課題を解決すべく鋭意検討した結果、撚り方向が同一方向で番手の異なる紡績糸同士を紡績糸の撚り方向とは逆の撚り方向に両方の糸を撚り合わせて得られた複合撚糸から織編物をつくり、従来公知の後処理をしたところ、織編物に高い伸縮性が付与され、しかもその織編物は、ふっくらとしていて良好な風合いを有し、通気性等の特性に優れることを見出し、本発明を完成させた。
【０００８】
即ち、本発明は、以下の好適な態様を提供するものである。
［１］太番手の紡績糸Ａと細番手の紡績糸Ｂで構成され、以下の条件を全て満足する複合撚糸。
１）紡績糸Ａ及び紡績糸Ｂが同一の撚り方向を有すること、
２）複合撚糸の撚り方向が紡績糸Ａ及び紡績糸Ｂの撚り方向と反対方向に加撚されてなること、
３）複合撚糸の撚数が、紡績糸Ａの撚数に対して１．０〜２．０倍であること。
［２］前記複合撚糸の撚数が、前記紡績糸Ｂの撚数に対して１．０倍以下であることを特徴とする、前記［１］に記載の複合撚糸。
［３］前記紡績糸Ａ及び前記紡績糸Ｂが、綿からなる紡績糸であることを特徴とする前記［１］又は［２］に記載の複合撚糸。
［４］前記紡績糸Ａと前記紡績糸Ｂの番手の比（紡績糸Ｂの番手／紡績糸Ａの番手）が３〜２０であることを特徴とする、前記［１］〜［３］のいずれかに記載の複合撚糸。
［５］前記紡績糸Ａが６〜２０番手であり、前記紡績糸Ｂが６０〜１２０番手であることを特徴とする、前記［１］〜［４］のいずれかに記載の複合撚糸。
［６］前記［１］〜［５］のいずれかに記載の複合撚糸を少なくとも一部に用いた、織編物。
【発明の効果】
【０００９】
本発明の複合撚糸は、紡績糸の撚り方向に対して逆の撚り方向に撚り合わせているため、織編物にした場合、高い伸縮性を有し、しかも嵩高性があり、風合い、通気性に優れる複合撚糸を提供することができる。
【００１０】
さらに、本発明で用いる複合撚糸は細番手が存在するために、毛羽が少なく、さらに補強の役割を果たすことから、高速の織機や編機を使用しても、糸切れ等のトラブルを発生することなく、更には整経の際に糊付け処理を行わなくても、織編物を高い生産性で円滑に製造することができる。
【発明を実施するための形態】
【００１１】
以下に本発明について詳細に説明する。
本発明の複合撚糸を構成する紡績糸は、太番手の紡績糸Ａと、これよりも細い細番手の紡績糸Ｂから構成され、紡績糸Ａ及び紡績糸Ｂの撚り方向が同一方向（例えば両糸ともＳ撚、又はＺ撚）である。紡績糸Ａ及び紡績糸Ｂを撚糸機に仕掛けて、紡績糸Ａ及び紡績糸Ｂの有する撚り方向と反対方向（例えば、紡績糸Ａ及び紡績糸ＢがＳ撚の場合はＺ撚、紡績糸Ａ及び紡績糸ＢがＺ撚の場合はＳ撚）に施撚することで、複合撚糸を構成する紡績糸Ａ及び紡績糸Ｂは両者同時に、且つ、同一方向に解撚される。
【００１２】
ここで、本発明でいう「紡績糸の撚数」とは、紡績糸を製造するに当たって最後にかけられた撚りの撚数をいう。例えば、紡績糸が単糸である場合は単糸を製造するために紡績時にかけられた撚数をいい、双糸の場合は双糸を製造するために２本の糸を撚り合わせたときの撚数をいい、３本以上の合撚糸の場合は合撚糸を製造するために３本以上の糸を撚り合わせたときの撚数をいう。
【００１３】
紡績糸Ａ及び紡績糸Ｂの撚数は特に制限されないが、撚数をＴ（単位：回／２．５４ｃｍ）、綿番手をＳ（単位：番手）とすると、Ｋ＝Ｔ／√Ｓで表される撚係数Ｋが２．０〜６．０の紡績糸が、紡績糸の品質安定性、複合撚糸製造時の生産性、紡績糸の入手容易性等の点から好ましく用いられる。紡績糸Ａ及び紡績糸Ｂの撚係数Ｋは、より好ましくは２．５〜５．５であり、さらに好ましくは３．０〜５．０である。
【００１４】
本発明の複合撚糸では、複合撚糸の撚り方向が、複合撚糸を構成する紡績糸Ａ及び紡績糸Ｂの撚り方向と反対方向になっていることが必要である。複合撚糸の撚り方向と紡績糸Ａ及び紡績糸Ｂの撚り方向とを逆にすることで、複合撚糸のトルクを低減し、風合いを向上させることができる。また、複合撚糸を製造するための合撚が、紡績糸Ａ及び紡績糸Ｂの撚りを解撚する方向に働き、この解撚により太番手の紡績糸Ａの糸長が細番手の紡績糸Ｂの糸長より長くなり、糸長が長くなった紡績糸Ａが紡績糸Ｂを覆った状態で撚糸が行われ、太番手の紡績糸Ａによる細番手の紡績糸Ｂのカバーリングがより良好に行われる。
【００１５】
本発明の複合撚糸では、複合撚糸の撚数が太番手の紡績糸Ａの撚数の１．０〜２．０倍であることが重要である。
上記下限値未満であると、複合撚糸の撚りの安定性が乏しくなり、複合撚糸の強力のバラツキ、毛羽抑え不足等により製織・製編性が劣るものとなり易く、さらに、複合撚糸を製造するための合撚工程時に、紡績糸の撚りの解撚が不十分になり易い。一方、上記上限値を超えると、複合撚糸を製造するための合撚をかける際に糸切れ等のトラブルを生じて、複合撚糸の生産性の低下、得られた複合撚糸の強度低下、複合撚糸を用いての織編時の工程不良等を招き易い。また、撚りによる複合撚糸のトルクが強くなり過ぎる点からも、複合撚糸を製造するための合撚をかける際の工程不良、製織・製編時の工程不良による生産性の低下等が生じ易くなる。紡績糸Ａの撚数に対する複合撚糸の撚数は、１．１〜１．８倍であることが好ましく、１．２〜１．６倍であることがより好ましい。
【００１６】
つまり、本発明では、複合撚糸を製造するための合撚時に、複合撚糸の撚数が紡績糸Ａの撚数の１．０〜２．０倍とすることで、複合撚糸の形態安定性（撚りの安定性）を保ちながら、複合撚糸を製造するための合撚が紡績糸Ａ及び紡績糸Ｂの撚りを解撚する方向に働き、その合撚の際に、一方の紡績糸は無撚状態若しくはこれに近い状態となり、更にもう一方の同じ解撚数の撚転を受ける紡績糸は普通撚から甘撚糸に変わり、撚合される複合撚糸の補強糸となり、更に無撚状態若しくはこれに近い状態になることで隙間が生じた状態で撚糸される。それによって複合撚糸から織編物を作製する際の製織・製編を良好に行うことができ、しかもそれにより得られた織編物は、伸縮性が大きくなり、嵩高性と良好な風合いを有し、通気性に優れる織編物が得られる。
なお、本発明でいう「複合撚糸の撚数」とは、紡績糸Ａ及び紡績糸Ｂを撚り合わせたときの撚数のことであり、実際には撚糸工程時の設定撚数に準じた値となる。
【００１７】
細番手の紡績糸Ｂの撚数について、本発明の複合撚糸では、複合撚糸の撚数が細番手の紡績糸Ｂの撚数の１．０倍以下であることが好ましい。細番手の紡績糸Ｂの撚数は、合撚前の細番手の紡績糸Ｂの番手数及び撚数や、複合撚糸を製造する際（合撚時）に加撚される撚数によって変化するが、紡績糸Ｂの撚数に対する複合撚糸の撚数が上記上限値を超えると、細番手の紡績糸側の強力低下が大きく、補強糸として十分に働かない場合がある。紡績糸Ｂの撚数に対する複合撚糸の撚数は、０．８倍以下であることがより好ましく、０．６倍以下であることが特に好ましい。
【００１８】
本発明の複合撚糸は、太番手の紡績糸Ａの撚度、細番手の紡績糸Ｂの撚度、複合撚糸後の解撚数の３要素のバランスによって定まるが、複合撚糸の撚数が太番手の紡績糸Ａの撚数に対して１．０〜２．０倍の範囲にすることが必要であり、好ましくは細番手の紡績糸Ｂの撚数に対して１．０倍以下にすれば、本発明の目的とする高い伸縮性を有し、しかも外観、感触、通気性、軽量性に優れる織編物を得ることが出来る。
【００１９】
本発明の紡績糸Ａ及び紡績糸Ｂはそれぞれ、単糸、双糸又は３本以上の合撚糸のいずれであってもよい。また、素材としては、綿、レーヨン、ビスコース、麻、ポリエステル、アクリル等を用いるのが好ましい。特に、織編物に用いる場合では、使用時の肌触り、ソフト感、ふんわり感等の風合いが優れることから綿からなる紡績糸を用いることが好ましい。
【００２０】
本発明で用いる複合撚糸について、撚糸工程性、製織・製編性や外観、風合いの観点から、太番手の紡績糸Ａと細番手の紡績糸Ｂとの番手差、すなわち、紡績糸Ｂの番手／紡績糸Ａの番手の比が３〜２０であることが好ましい。紡績糸Ｂの番手／紡績糸Ａの番手の比は、より好ましくは４〜１５、さらに好ましくは５〜１０である。さらに具体的には、紡績糸Ａは６〜２０番手であることが好ましく、８〜１２番手であることがより好ましい。太番手の紡績糸Ａが上記下限値未満であると細番手の紡績糸Ｂのトルクが残り、良好な風合いが得られない場合がある。太番手の紡績糸Ａが上記上限値を超えると、細番手の紡績糸Ｂとの番手差が小さくなり単糸間の隙間が少なくなり、嵩高性や風合いが低下する場合がある。また、紡績糸Ｂは６０〜１２０番手であることが好ましく、８０〜１００番手であることがより好ましい。細番手の紡績糸Ｂが上記下限値未満であると太番手の紡績糸Ａの支え糸にならず素抜け等の問題となる場合があり、細番手の紡績糸Ｂが上記上限値を超えると、トルクが残り太番手の紡績糸Ａによる細番手の紡績糸Ｂのカバーリングがしにくくなる場合がある。
【００２１】
太番手の紡績糸Ａと細番手の紡績糸Ｂを撚り合わせる際の撚糸機の種類は特に制限されず、例えば、ダブルツイスター、リングツイスター、アップツイスター等の従来汎用の撚糸機を使用することができる。
【００２２】
上記により得られる複合撚糸は、一般にトルクを有している。トルクを有していても製織・製編工程に支障を及ぼさない場合は、トルクを減ずることなくそのまま織編物の製造に使用することができる。もし、トルクを有していることにより製織・製編工程に支障を及ぼす場合は、熱処理を施してトルクを減じることが好ましい。
【００２３】
本発明の複合撚糸は、織編物にも好適に用いることができる。編物としては、ヨコ編（ニット）、トリコット経編、ラッセル経編等いずれの編物であってもよい。また、織物としては、平織、綾織、朱子織等の基本組織、およびそれらから誘導された変化組織（例えば、クレープ織（すててこ、ちりめん）等）、ハニカム織、片二重織、二重織等の重ね組織、コール天、ビロード等のパイル織組織等があげられる。
【００２４】
上記の要件を満たす複合撚糸を用いて作製した織編物は、高い伸縮性とふくらみのある良好な感触を有し、しかも通気性にも優れており、それらの性質を活かして、デニム、シャツ、パンツ、スポーツ衣料、肌着、ファンデーション、その他の衣料用、弾性包帯等の医療用途、車輛内装材、ベルトコンベア用生地、食品用ユニフォーム、医療用ユニフォーム、手術衣、病衣、白衣、作業服、エプロン、帽子、手袋等の衣類；フトン、フトンカバー、マクラカバー、ベッド、ベッドカバー、シーツ、バスマット、タオル、フェイスタオル、ボディタオル、キャビネットタオル、テーブルクロス、スリッパ等の生活用品；テーブルふきん、モップ用糸、ローリングワイパー等の清掃用品；カーテン、シャワーカーテン、ネット、ドアノブカバー、カーペット、食品用容器等の種々のリビング資材、エアコンフィルターや空気清浄器及び浄水フィルター等のフィルター用素材；加湿器の蒸散板、壁紙等の産業資材等の広範な分野に有効に使用することができる。特に、高い伸縮性、嵩高性、風合い、通気性に優れていることからデニム、シャツ、パンツ、肌着等の衣料用として好適に用いられる。
【実施例】
【００２５】
以下に、実施例等により本発明を具体的に説明するが、本発明は以下の例に何ら限定されるものではない。なお、実施例及び比較例において、複合撚糸や織物（平織生地）の各種評価は下記の方法により測定した。
【００２６】
［嵩高性（糸の膨張率）］
（１）各実施例及び比較例で得られた複合撚糸から製造した平織生地を８０℃の熱水に２０分浸漬し、熱水処理の前後の生地から、生地の緯糸を１５ｃｍ（長さ）で試験糸（ａ；熱水処理後、ｂ；熱水処理前）を抜き取った。
（２）上記（１）で熱水処理した後の生地から抜き取った試験糸（ａ）の長さ方向の一方の端部に１／５００ｇ／番手の重りを取り付けて、重りを付けた端部を下にして試験糸を垂直に吊した状態で１分間放置し、その時の試験糸（ａ）の幅（Ｄａ１）をキーエンス社製のマイクロスコープＶＨＸで測定した。
次いで、上記（１）で熱水処理する前の生地について、熱水処理した後の生地と同様に試験糸（ｂ）の幅（Ｄａ２）を測定した。
（３）上記（２）で測定した、熱水処理前後の試験糸の幅を下記の数式（１）から糸の膨張率を求めた。
［数１］
複合撚糸の膨張率（％）＝｛Ｄａ１／Ｄａ２｝×１００          （１）
【００２７】
［嵩高性（生地の厚さ）］
各実施例及び比較例で得られた複合撚糸から製造した平織生地を８０℃の熱水に２０分浸漬し、熱水処理後の生地から、ＪＩＳ  Ｌ  １０９６の厚さＡ法（ＪＩＳ法）に準拠して、厚さ（ｍｍ）を求めた。
【００２８】
［伸縮性（生地の伸長率）］
（１）各実施例及び比較例で得られた複合撚糸から製造した平織生地より、生地の経方向の寸法が１５ｃｍ（長さ）で緯方向の寸法が２．５ｃｍ（幅）である試験片（ａ）と、生地の経方向の寸法が２．５ｃｍ（幅）で緯方向の寸法が１５ｃｍ（長さ）である試験片（ｂ）をそれぞれ切り取った。
（２）上記（１）で切り取った試験片（ａ）の長さ方向の一方の端部の中央（幅方向の中央）に１ｇの重りを取り付けて、重りを付けた端部を下にして試験片を垂直に吊してその状態で１分間放置し、その時の試験片（ａ）の長さ（Ｌａ１）を測定した。
次いで、前記１ｇの重りを試験片（ａ）の端部から取り去り、代わりに３００ｇの重りを同じ箇所に取り付けて垂直に吊してその状態で３分間放置し、その時の試験片（ａ）の長さ（Ｌａ２）（ｃｍ）を測定して、下記の数式（２）から平織生地の経方向の伸長率（％）を求めた。
［数２］
経方向の伸長率（％）＝｛（Ｌａ２−Ｌａ１）／Ｌａ１｝×１００          （２）
（３）上記（１）で切り取った試験片（ｂ）の長さ方向の一方の端部の中央（幅方向の中央）に１ｇの重りを取り付けて、重りを付けた端部を下にして試験片を垂直に吊してその状態で１分間放置し、その時の試験片（ｂ）の長さ（Ｌｂ１）を測定した。
次いで、前記１ｇの重りを試験片（ｂ）の端部から取り去り、代わりに３００ｇの重り取りを同じ箇所に取り付けて垂直に吊してその状態で３分間放置し、その時の試験片（ｂ）の長さ（Ｌｂ２）（ｃｍ）を測定して、下記の数式（３）から平織生地の緯方向の伸長率（％）を求めた。
［数３］
緯方向の伸長率（％）＝｛（Ｌｂ２−Ｌｂ１）／Ｌｂ１｝×１００          （３）
【００２９】
［通気性（生地の通気度）］
各実施例及び比較例で得られた複合撚糸から製造した平織生地より、ＪＩＳ  Ｌ  １０９６の通気性Ａ法（フラジール法）に準拠して、通気度（ｃｍ３／ｃｍ２／ｓｅｃ）を求めた。
【００３０】
［風合い（生地の剛軟度）］
各実施例及び比較例で得られた複合撚糸から製造した平織生地より、ＪＩＳ  Ｌ  １０９６の剛軟度Ａ法（４５°カンチレバー法）に準拠して、剛軟度を求めた。
【００３１】
［風合い（官能評価）］
各実施例及び比較例で得られた複合撚糸から製造した平織生地より、１０人のパネラーにより官能評価を行った。その結果、「非常に優れる」を２点、「優れる」を１点、「劣る」を０点とし、総合点で３段階に分けて行った。
◎：合計点が１５点以上。
○：合計点が６点以上、１４点以下。
×：合計点が５点以下。
【００３２】
（実施例１）
（１）太番手の紡績糸Ａとして、通常工程によって製造された英式番手８番手（Ｚ撚）の木綿１００％の紡績糸を準備した。なお、この紡績糸は、撚数が４１３回／ｍ（Ｚ撚）、２．５４ｃｍ当りの撚数Ｔ＝１０．５回であり、番手Ｓ＝８であることにより、式：Ｋ＝（Ｔ／√Ｓ）から求められる撚り係数Ｋは、１０．５／√８＝１０．５／２．８３＝３．７１である。
（２）細番手の紡績糸Ｂとして、通常工程によって製造された英式番手８０番手（Ｚ撚）の木綿１００％の紡績糸を準備した。なお、この紡績糸は、撚数が１２９９回／ｍ（Ｚ撚）、２．５４ｃｍ当りの撚数Ｔ＝３３．０回であり、番手Ｓ＝８０であることにより、式：Ｋ＝（Ｔ／√Ｓ）から求められる撚り係数Ｋは、３３．０／√８０＝３３．０／８．９４＝３．６９である。
【００３３】
上記で準備した紡績糸Ａ及び紡績糸Ｂを、ダブルツイスター（ＭＴＭマシナリー社製「３６Ｍ」）に供給して、複合撚糸の撚数が４１３回／ｍ（Ｓ撚、すなわち紡績糸Ａの撚りに対して反対方向に１．０倍）となるようにして撚り合わせて複合撚糸を製造した。
【００３４】
得られた複合撚糸を緯糸とし、木綿８番手を経糸として、経６２本／インチ、緯４５本／インチの平織生地を製織した。更に、平織生地を、８０℃の熱水に２０分間浸漬し（浴比＝１：１０）、次いで生地を水から取り出して脱水機で脱水した後に熱風１５０℃で乾燥した。この作製した平織生地の緯糸の膨張率は１２９％、厚さは０．６４ｍｍ、平織り生地の伸長率は経方向９．２％で緯方向が１２．１％であり、通気度は１１．７ｃｍ３／ｃｍ２／ｓｅｃであった。結果を表２に示す。
【００３５】
（実施例２）
複合撚糸の撚りを紡績糸Ａの撚りに対して反対方向に１．２倍とした以外は実施例１と同様にして平織生地を製織した。この作製した平織生地の緯糸の膨張率は１４１％、厚さは０．６７ｍｍ、平織り生地の伸長率は経方向９．８％で緯方向が１２．４％であり、通気度は１１．５ｃｍ３／ｃｍ２／ｓｅｃであった。結果を表２に示す。
【００３６】
（実施例３）
複合撚糸の撚りを紡績糸Ａの撚りに対して反対方向に１．４倍とした以外は実施例１と同様にして平織生地を製織した。この作製した平織生地の緯糸の膨張率は１５６％、厚さは０．６７ｍｍ、平織り生地の伸長率は経方向１０．２％で緯方向が１２．８％であり、通気度は１１．０ｃｍ３／ｃｍ２／ｓｅｃであった。結果を表２に示す。
【００３７】
（実施例４）
複合撚糸の撚りを紡績糸Ａの撚りに対して反対方向に１．９倍とした以外は実施例１と同様にして平織生地を製織した。この作製した平織生地の緯糸の膨張率は１１９％、厚さは０．６１ｍｍ、平織り生地の伸長率は経方向７．８％で緯方向が１０．０％であり、通気度は１０．６ｃｍ３／ｃｍ２／ｓｅｃであった。結果を表２に示す。
【００３８】
（実施例５）
太番手の紡績糸Ａとして、通常工程によって製造された英式番手１０番手（Ｚ撚）の木綿１００％の紡績糸を準備し、細番手の紡績糸Ｂとして、通常工程によって製造された英式番手６０番手（Ｚ撚）の木綿１００％の紡績糸を準備した。上記で準備した紡績糸２本を、ダブルツイスター（ＭＴＭマシナリー社製「３６Ｍ」）に供給して、複合撚糸の撚数が６８４回／ｍ（Ｓ撚、すなわち紡績糸Ａの撚りに対して反対方向に１．２倍）となるようにして撚り合わせて複合撚糸を製造した。
【００３９】
得られた複合撚糸を緯糸とし、木綿８番手を経糸として、経６２本／インチ、緯４５本／インチの平織生地を製織した。更に、平織生地を、８０℃の熱水に２０分間浸漬し（浴比＝１：１０）、次いで生地を水から取り出して脱水機で脱水した後に熱風１５０℃で乾燥した。この作製した平織生地の緯糸の膨張率は１３４％、厚さは０．６５ｍｍ、平織り生地の伸長率は経方向９．７％で緯方向が１２．２％であり、通気度は１１．５ｃｍ３／ｃｍ２／ｓｅｃであった。結果を表２に示す。
【００４０】
（比較例１）
複合撚糸の撚りを紡績糸Ａの撚りに対して反対方向に０．８倍とした以外は実施例１と同様にして平織生地を製織した。この作製した平織生地の緯糸の膨張率は１１０％、厚さは０．５７ｍｍ、平織り生地の伸長率は経方向７．２％で緯方向が８．５％であり、通気度は９．３ｃｍ３／ｃｍ２／ｓｅｃであったことから、実施例で得られた平織生地に比べ、伸縮性、嵩高性、通気性が劣る結果となった。結果を表２に示す。
【００４１】
（参考例１）
緯糸に反対方向に加撚していない木綿１００％の８番手の紡績糸と、木綿１００％の８番手の経糸を使用して、経６２本／インチ、緯４５本／インチの平織生地を製織した。更に、平織生地を、８０℃の熱水に２０分間浸漬し（浴比＝１：１０）、次いで生地を水から取り出して脱水機で脱水した後に熱風１５０℃で乾燥した。この作製した平織生地の緯糸の膨張率は１０１％、厚さは０．５７ｍｍ、平織り生地の伸長率は経方向７．２％で緯方向が８．２％であり、通気度は８．６ｃｍ３／ｃｍ２／ｓｅｃであり、実施例で得られた平織生地に比べ、伸縮性、嵩高性、風合い、通気性が劣る結果となった。結果を表２に示す。
【００４２】
【表１】
2020204111.tif 000002
【００４３】
【表２】
2020204111.tif 000003
【産業上の利用可能性】
【００４４】
本発明の複合撚糸は、製編織性に優れ、織物や編物を作製する際に糸切れ等のトラブルが生じず、高い伸縮性、優れた風合い、感触、軽量性、通気性等の特性を活かして、具体的な例として、スポーツ衣料、肌着、ファンデーション、その他の衣料用、弾性包帯等の医療用途、車輛内装材、ベルトコンベア用生地、食品用ユニフォーム、医療用ユニフォーム、手術衣、病衣、白衣、作業服、エプロン、帽子、手袋等の衣類；フトン、フトンカバー、マクラカバー、ベッド、ベッドカバー、シーツ、バスマット、タオル、フェイスタオル、ボディタオル、キャビネットタオル、テーブルクロス、スリッパ等の生活用品；テーブルふきん、モップ用糸、ローリングワイパー等の清掃用品；カーテン、シャワーカーテン、ネット、ドアノブカバー、カーペット、食品用容器等の種々のリビング資材、エアコンフィルターや空気清浄器及び浄水フィルター等のフィルター用素材；加湿器の蒸散板、壁紙等の産業資材等の広範な分野に有効に使用することができる。
【００４５】
以上のとおり、本発明の好適な実施態様を説明したが、当業者であれば、本件明細書を見て、自明な範囲内で種々の変更及び修正を容易に想定するであろう。したがって、そのような変更及び修正は、請求の範囲から定まる発明の範囲内のものと解釈される。